"陽極と陰極の間に少なくとも発光層を有する1層または複数層からなる有機層が挟持された有機エレクトロルミネッセンス素子において、該有機層の少なくとも1層が下記一般式1で表される構造を有する配位子が配位した、リン光発光性の有機金属錯体を含有することを特徴とする有機エレクトロルミネッセンス素子。式中、環A及び環Bは5員または6員の芳香族炭化水素環または芳香族複素環を表し、R1及びR2はそれぞれ独立に、水素原子、ハロゲン原子、シアノ基、アルキル基、アルケニル基、アルキニル基、アルコキシ基、アミノ基、シリル基、アリールアルキル基、アリール基、ヘテロアリール基、非芳香族炭化水素環基または非芳香族複素環基を表し、R1及びR2の少なくとも一方が炭素原子数2以上のアルキル基である。Raは、それぞれ独立に、ハロゲン原子、ニトロ基、アシル基、-SO-R11、-SO2-R11、-PR11R12、-P=OR11R12、-P=SR11R12、シリル基、環Aと炭素原子で結合する5員複素芳香環基を表す。ここでR11、R12は、それぞれアルキル基、またはアリール基を表す。Rbは、それぞれ独立に、水素原子、アルキル基、アルケニル基、アルキニル基、アリールアルキル基、アリール基、非芳香族炭化水素環基または非芳香族複素環基を表し、Rc及びRdはそれぞれ独立に、水素原子、ハロゲン原子、シアノ基、アルキル基、アルケニル基、アルキニル基、アルコキシ基、アミノ基、シリル基、アリールアルキル基、アリール基、ヘテロアリール基、非芳香族炭化水素環基または非芳香族複素環基を表し、naは1~3の整数を表し、nbは0~2を表し、ncは1~4の整数を表し、ndは2を表す。陽極と陰極の間に少なくとも発光層を有する1層または複数層からなる有機層が挟持された有機エレクトロルミネッセンス素子において、該有機層の少なくとも1層が下記一般式2で表される有機金属錯体を含有することを特徴とする有機エレクトロルミネッセンス素子。式中、環A及び環Bは5員または6員の芳香族炭化水素環または芳香族複素環を表し、R1及びR2はそれぞれ独立に、水素原子、ハロゲン原子、シアノ基、アルキル基、アルケニル基、アルキニル基、アルコキシ基、アミノ基、シリル基、アリールアルキル基、アリール基、ヘテロアリール基、非芳香族炭化水素環基または非芳香族複素環基を表し、R1及びR2の少なくとも一方が炭素原子数2以上のアルキル基である。Raは、それぞれ独立に、ハロゲン原子、ニトロ基、アシル基、-SO-R11、-SO2-R11、-PR11R12、-P=OR11R12、-P=SR11R12、シリル基、環Aと炭素原子で結合する5員複素芳香環基を表す。ここでR11、R12は、それぞれアルキル基、またはアリール基を表す。Rbは、それぞれ独立に、水素原子、アルキル基、アルケニル基、アルキニル基、アリールアルキル基、アリール基、非芳香族炭化水素環基または非芳香族複素環基を表し、RcおよびRdはそれぞれ独立に、水素原子、ハロゲン原子、シアノ基、アルキル基、アルケニル基、アルキニル基、アルコキシ基、アミノ基、シリル基、アリールアルキル基、アリール基、ヘテロアリール基、非芳香族炭化水素環基または非芳香族複素環基を表し、naは1~3の整数を表し、nbは0~2を表し、ncは1~4の整数を表し、ndは2を表す。LはMに配位したモノアニオン性の二座配位子であり、Mは原子番号40以上且つ元素周期表における8~10族の遷移金属原子を表し、mは1~3の整数を表し、nは少0~2の整数を表し、mnは2または3である。前記一般式2中、R1及びR2が共にアルキル基であることを特徴とする請求項2に記載の有機エレクトロルミネッセンス素子。前記一般式2中、R1及びR2が共に炭素原子数2以上のアルキル基であることを特徴とする請求項2または3に記載の有機エレクトロルミネッセンス素子。前記一般式2中、環Bがベンゼン環であることを特徴とする請求項2~4のいずれか1項に記載の有機エレクトロルミネッセンス素子。一般式2が一般式2-1で表されることを特徴とする請求項2に記載の有機エレクトロルミネッセンス素子。一般式2-1において、R1、R2、Ra、Rb、Rc、Rdは前記一般式2もおいて定義された基であり、M、L、またna、nb、nc、nd、nおよびmについても一般式2と同義である。前記一般式2-1中、naが1もしくは2であることを特徴とする請求項6に記載の有機エレクトロルミネッセンス素子。前記一般式2-1中、naが1であることを特徴とする請求項6または7に記載の有機エレクトロルミネッセンス素子。前記一般式2-1中、Raが5員複素芳香環基であることを特徴とする請求項6~8のいずれか1項に記載の有機エレクトロルミネッセンス素子。前記一般式2-1中、Raが、酸素原子もしくは硫黄原子のいずれか少なくとも一つ含む、環Aと炭素原子で結合する5員複素芳香環基であることを特徴とする請求項6~9のいずれか1項に記載の有機エレクトロルミネッセンス素子。前記5員複素芳香環基が、チオフェン環、フラン環からなることを特徴とする請求項10に記載の有機エレクトロルミネッセンス素子。前記一般式2-1中、MがIrであることを特徴とする請求項6~11のいずれか1項に記載の有機エレクトロルミネッセンス素子。白色に発光することを特徴とする請求項1~12のいずれか1項に記載の有機エレクトロルミネッセンス素子。請求項1~13のいずれか1項に記載の有機エレクトロルミネッセンス素子を備えたことを特徴とする照明装置。請求項1~13のいずれか1項に記載の有機エレクトロルミネッセンス素子を備えたことを特徴とする表示装置。本発明は係る課題に鑑みてなされたものであり、本発明の目的は、発光効率が高く、かつ、長寿命となる有機エレクトロルミネッセンス素子、照明装置及び表示装置を提供することである。本発明の上記課題は、以下の構成により達成された。1.陽極と陰極の間に少なくとも発光層を有する1層または複数層からなる有機層が挟持された有機エレクトロルミネッセンス素子において、該有機層の少なくとも1層が下記一般式1で表される構造を有する配位子が配位した、リン光発光性の有機金属錯体を含有することを特徴とする有機エレクトロルミネッセンス素子。式中、環A及び環Bは5員または6員の芳香族炭化水素環または芳香族複素環を表し、R1及びR2はそれぞれ独立に、水素原子、ハロゲン原子、シアノ基、アルキル基、アルケニル基、アルキニル基、アルコキシ基、アミノ基、シリル基、アリールアルキル基、アリール基、ヘテロアリール基、非芳香族炭化水素環基または非芳香族複素環基を表し、R1及びR2の少なくとも一方が炭素原子数2以上のアルキル基である。Raは、それぞれ独立に、ハロゲン原子、ニトロ基、アシル基、-SO-R11、-SO2-R11、-PR11R12、-P=OR11R12、-P=SR11R12、シリル基、環Aと炭素原子で結合する5員複素芳香環基を表す。ここでR11、R12は、それぞれアルキル基、またはアリール基を表す。Rbは、それぞれ独立に、水素原子、アルキル基、アルケニル基、アルキニル基、アリールアルキル基、アリール基、非芳香族炭化水素環基または非芳香族複素環基を表し、Rc及びRdはそれぞれ独立に、水素原子、ハロゲン原子、シアノ基、アルキル基、アルケニル基、アルキニル基、アルコキシ基、アミノ基、シリル基、アリールアルキル基、アリール基、ヘテロアリール基、非芳香族炭化水素環基または非芳香族複素環基を表し、naは1~3の整数を表し、nbは0~2を表し、ncは1~4の整数を表し、ndは2を表す。2.陽極と陰極の間に少なくとも発光層を有する1層または複数層からなる有機層が挟持された有機エレクトロルミネッセンス素子において、該有機層の少なくとも1層が下記一般式2で表される有機金属錯体を含有することを特徴とする有機エレクトロルミネッセンス素子。式中、環A及び環Bは5員または6員の芳香族炭化水素環または芳香族複素環を表し、R1及びR2はそれぞれ独立に、水素原子、ハロゲン原子、シアノ基、アルキル基、アルケニル基、アルキニル基、アルコキシ基、アミノ基、シリル基、アリールアルキル基、アリール基、ヘテロアリール基、非芳香族炭化水素環基または非芳香族複素環基を表し、R1及びR2の少なくとも一方が炭素原子数2以上のアルキル基である。Raは、それぞれ独立に、ハロゲン原子、ニトロ基、アシル基、-SO-R11、-SO2-R11、-PR11R12、-P=OR11R12、-P=SR11R12、シリル基、環Aと炭素原子で結合する5員複素芳香環基を表す。ここでR11、R12は、それぞれアルキル基、またはアリール基を表す。Rbは、それぞれ独立に、水素原子、アルキル基、アルケニル基、アルキニル基、アリールアルキル基、アリール基、非芳香族炭化水素環基または非芳香族複素環基を表し、RcおよびRdはそれぞれ独立に、水素原子、ハロゲン原子、シアノ基、アルキル基、アルケニル基、アルキニル基、アルコキシ基、アミノ基、シリル基、アリールアルキル基、アリール基、ヘテロアリール基、非芳香族炭化水素環基または非芳香族複素環基を表し、naは1~3の整数を表し、nbは0~2を表し、ncは1~4の整数を表し、ndは2を表す。LはMに配位したモノアニオン性の二座配位子であり、Mは原子番号40以上且つ元素周期表における8~10族の遷移金属原子を表し、mは1~3の整数を表し、nは少0~2の整数を表し、mnは2または3である。3.前記一般式2中、R1及びR2が共にアルキル基であることを特徴とする前記2に記載の有機エレクトロルミネッセンス素子。4.前記一般式2中、R1及びR2が共に炭素原子数2以上のアルキル基であることを特徴とする前記2または3に記載の有機エレクトロルミネッセンス素子。5.前記一般式2中、環Bがベンゼン環であることを特徴とする前記2~4のいずれか1項に記載の有機エレクトロルミネッセンス素子。6.一般式2が一般式2-1で表されることを特徴とする前記2に記載の有機エレクトロルミネッセンス素子。一般式2-1において、R1、R2、Ra、Rb、Rc、Rdは前記一般式2もおいて定義された基であり、M、L、またna、nb、nc、nd、nおよびmについても一般式2と同義である。7.前記一般式2-1中、naが1もしくは2であることを特徴とする前記6に記載の有機エレクトロルミネッセンス素子。8.前記一般式2-1中、naが1であることを特徴とする前記6または7に記載の有機エレクトロルミネッセンス素子。9.前記一般式2-1中、Raが5員複素芳香環基であることを特徴とする前記6~8のいずれか1項に記載の有機エレクトロルミネッセンス素子。10.前記一般式2-1中、Raが、酸素原子もしくは硫黄原子のいずれか少なくとも一つ含む、環Aと炭素原子で結合する5員複素芳香環基であることを特徴とする前記6~9のいずれか1項に記載の有機エレクトロルミネッセンス素子。11.前記5員複素芳香環基が、チオフェン環、フラン環からなることを特徴とする前記10に記載の有機エレクトロルミネッセンス素子。12.前記一般式2-1中、MがIrであることを特徴とする前記6~11のいずれか1項に記載の有機エレクトロルミネッセンス素子。13.白色に発光することを特徴とする前記1~12のいずれか1項に記載の有機エレクトロルミネッセンス素子。14.前記1~13のいずれか1項に記載の有機エレクトロルミネッセンス素子を備えたことを特徴とする照明装置。15.前記1~13のいずれか1項に記載の有機エレクトロルミネッセンス素子を備えたことを特徴とする表示装置。本発明により、高い発光効率かつ発光寿命の長い有機EL素子、そのための有機EL素子材料、該有機EL素子を用いた照明装置、および表示装置を提供することができた。本発明者は、上記課題に鑑み鋭意検討を行った結果、一対の電極間に発光層を含む少なくとも一層の有機層を有する有機エレクトロルミネッセンス素子であって、前記有機層のうち少なくとも一層に一般式1で表される化合物を有する有機EL素子により、発光効率の高効率化、低電圧駆動化および発光寿命の長寿命化が達成されることを見出し、本発明に至った次第である。本発明の有機EL素子材料は、電子吸引性置換基が金属錯体の末端部分に存在しているため隣接する他分子との相溶性が高いことが特徴である。本発明の化合物の特徴により発光層中におけるホストとドーパント間のエネルギー移動やキャリア移動がスムーズになることで有機EL素子の性能が向上したと推測している。本発明の有機EL素子は、陽極と陰極により挟まれた少なくとも一層の発光層を有する有機EL素子であり、前記一般式1で表される構造を有する配位子を配位した有機金属錯体を含有することを特徴とする。前記一般式1中、環A及び環Bは5員または6員の芳香族炭化水素環または芳香族複素環を表し、より好ましくは5員または6員の芳香族炭化水素環であり、特に好ましくは6員環の芳香族炭化水素環である。R1及びR2はそれぞれ独立に、水素原子、ハロゲン原子例えば、フッ素原子、塩素原子、臭素原子等、シアノ基、アルキル基例えば、メチル基、エチル基、プロピル基、イソプロピル基、t-ブチル基、ペンチル基、ヘキシル基、オクチル基、ドデシル基、トリデシル基、テトラデシル基、ペンタデシル基等、アルケニル基例えば、ビニル基、アリル基等、アルキニル基例えば、エチニル基、プロパルギル基等、アルコキシ基例えば、メトキシ基、エトキシ基、プロピルオキシ基、ペンチルオキシ基、ヘキシルオキシ基、オクチルオキシ基、ドデシルオキシ基等、アミノ基例えば、アミノ基、エチルアミノ基、ジメチルアミノ基、ブチルアミノ基、シクロペンチルアミノ基、2-エチルヘキシルアミノ基、ドデシルアミノ基、アニリノ基、ナフチルアミノ基、2-ピリジルアミノ基等、シリル基例えば、トリメチルシリル基、トリイソプロピルシリル基、トリフェニルシリル基、フェニルジエチルシリル基等、アリールアルキル基ベンジル基、フェネチル基等、アリール基例えば、フェニル基、p-クロロフェニル基、メシチル基、トリル基、キシリル基、ナフチル基、アントリル基、アズレニル基、アセナフテニル基、フルオレニル基、フェナントリル基、インデニル基、ピレニル基、ビフェニリル基等、ヘテロアリール基例えば、フリル基、チエニル基、ピリジル基、ピリダジル基、ピリミジル基、ピラジル基、トリアジル基、イミダゾリル基、ピラゾリル基、チアゾリル基、ベンゾイミダゾリル基、ベンゾオキサゾリル基、キナゾリル基、フタラジル基等、非芳香族炭化水素環基例えば、シクロペンチル基、シクロヘキシル基等、非芳香族複素環基例えば、ピロリジル基、イミダゾリジル基、モルホリル基、オキサゾリジル基等が挙げられ、好ましくは水素原子、アルキル基例えば、メチル基、エチル基、プロピル基、イソプロピル基、t-ブチル基、ペンチル基、ヘキシル基、オクチル基、ドデシル基、トリデシル基、テトラデシル基、ペンタデシル基等、アルケニル基例えば、ビニル基、アリル基等、アルキニル基例えば、エチニル基、プロパルギル基等、アルコキシ基例えば、メトキシ基、エトキシ基、プロピルオキシ基、ペンチルオキシ基、ヘキシルオキシ基、オクチルオキシ基、ドデシルオキシ基等、より好ましくはアルキル基例えば、メチル基、エチル基、プロピル基、イソプロピル基、t-ブチル基、ペンチル基、ヘキシル基、オクチル基、ドデシル基、トリデシル基、テトラデシル基、ペンタデシル基等、アルケニル基例えば、ビニル基、アリル基等、アルキニル基例えば、エチニル基、プロパルギル基等が挙げられる。また、ここにおいて、R1及びR2の少なくとも一方は炭素原子数2以上のアルキル基であり、好ましくは炭素原子数3以上、10以下である。特に好ましくはR1およびR2が共に炭素原子数2以上のアルキル基例えば、エチル基、イソプロピル基、イソブチル基、t-ブチル基、ペンチル基、ヘキシル基、オクチル基、ドデシル基、トリデシル基、テトラデシル基、ペンタデシル基が挙げられ、特に好ましくはR1とR2の炭素原子総数が6以上15以下であることが挙げられる。これらの置換基はさらに置換されていてもよく、更なる置換基としては下記置換基群から選択される。置換基群:シクロアルコキシ基例えば、シクロペンチルオキシ基、シクロヘキシルオキシ基等、アリールオキシ基例えば、フェノキシ基、ナフチルオキシ基等、アルキルチオ基例えば、メチルチオ基、エチルチオ基、プロピルチオ基、ペンチルチオ基、ヘキシルチオ基、オクチルチオ基、ドデシルチオ基等、シクロアルキルチオ基例えば、シクロペンチルチオ基、シクロヘキシルチオ基等、アリールチオ基例えば、フェニルチオ基、ナフチルチオ基等、アルコキシカルボニル基例えば、メチルオキシカルボニル基、エチルオキシカルボニル基、ブチルオキシカルボニル基、オクチルオキシカルボニル基、ドデシルオキシカルボニル基等、アリールオキシカルボニル基例えば、フェニルオキシカルボニル基、ナフチルオキシカルボニル基等、スルファモイル基例えば、アミノスルホニル基、メチルアミノスルホニル基、ジメチルアミノスルホニル基、ブチルアミノスルホニル基、ヘキシルアミノスルホニル基、シクロヘキシルアミノスルホニル基、オクチルアミノスルホニル基、ドデシルアミノスルホニル基、フェニルアミノスルホニル基、ナフチルアミノスルホニル基、2-ピリジルアミノスルホニル基等、アシル基例えば、アセチル基、エチルカルボニル基、プロピルカルボニル基、ペンチルカルボニル基、シクロヘキシルカルボニル基、オクチルカルボニル基、2-エチルヘキシルカルボニル基、ドデシルカルボニル基、フェニルカルボニル基、ナフチルカルボニル基、ピリジルカルボニル基等、アシルオキシ基例えば、アセチルオキシ基、エチルカルボニルオキシ基、ブチルカルボニルオキシ基、オクチルカルボニルオキシ基、ドデシルカルボニルオキシ基、フェニルカルボニルオキシ基等、アミド基例えば、メチルカルボニルアミノ基、エチルカルボニルアミノ基、ジメチルカルボニルアミノ基、プロピルカルボニルアミノ基、ペンチルカルボニルアミノ基、シクロヘキシルカルボニルアミノ基、2-エチルヘキシルカルボニルアミノ基、オクチルカルボニルアミノ基、ドデシルカルボニルアミノ基、フェニルカルボニルアミノ基、ナフチルカルボニルアミノ基等、カルバモイル基例えば、アミノカルボニル基、メチルアミノカルボニル基、ジメチルアミノカルボニル基、プロピルアミノカルボニル基、ペンチルアミノカルボニル基、シクロヘキシルアミノカルボニル基、オクチルアミノカルボニル基、2-エチルヘキシルアミノカルボニル基、ドデシルアミノカルボニル基、フェニルアミノカルボニル基、ナフチルアミノカルボニル基、2-ピリジルアミノカルボニル基等、ウレイド基例えば、メチルウレイド基、エチルウレイド基、ペンチルウレイド基、シクロヘキシルウレイド基、オクチルウレイド基、ドデシルウレイド基、フェニルウレイド基、ナフチルウレイド基、2-ピリジルアミノウレイド基等、スルフィニル基例えば、メチルスルフィニル基、エチルスルフィニル基、ブチルスルフィニル基、シクロヘキシルスルフィニル基、2-エチルヘキシルスルフィニル基、ドデシルスルフィニル基、フェニルスルフィニル基、ナフチルスルフィニル基、2-ピリジルスルフィニル基等、アルキルスルホニル基例えば、メチルスルホニル基、エチルスルホニル基、ブチルスルホニル基、シクロヘキシルスルホニル基、2-エチルヘキシルスルホニル基、ドデシルスルホニル基等、アリールスルホニル基例えば、フェニルスルホニル基、ナフチルスルホニル基、2-ピリジルスルホニル基等、アミノ基例えば、アミノ基、エチルアミノ基、ジメチルアミノ基、ブチルアミノ基、シクロペンチルアミノ基、2-エチルヘキシルアミノ基、ドデシルアミノ基、アニリノ基、ナフチルアミノ基、2-ピリジルアミノ基等、ハロゲン原子例えば、フッ素原子、塩素原子、臭素原子等、フッ化炭化水素基例えば、フルオロメチル基、トリフルオロメチル基、ペンタフルオロエチル基、ペンタフルオロフェニル基等、シアノ基、シリル基例えば、トリメチルシリル基、トリイソプロピルシリル基、トリフェニルシリル基、フェニルジエチルシリル基等等が挙げられ、より好ましくはアルキル基例えば、メチル基、エチル基、プロピル基、イソプロピル基、t-ブチル基、ペンチル基、ヘキシル基、オクチル基、ドデシル基、トリデシル基、テトラデシル基、ペンタデシル基等、シクロアルキル基例えば、シクロペンチル基、シクロヘキシル基等、アルケニル基例えば、ビニル基、アリル基等、アルキニル基例えば、エチニル基、プロパルギル基等、アリール基例えば、フェニル基、p-クロロフェニル基、メシチル基、トリル基、キシリル基、ナフチル基、アントリル基、アズレニル基、アセナフテニル基、フルオレニル基、フェナントリル基、インデニル基、ピレニル基、ビフェニリル基等、芳香族複素環例えば、フリル基、チエニル基、ピリジル基、ピリダジル基、ピリミジル基、ピラジル基、トリアジル基、イミダゾリル基、ピラゾリル基、チアゾリル基、ベンゾイミダゾリル基、ベンゾオキサゾリル基、キナゾリル基、フタラジル基等、複素環基例えば、ピロリジル基、イミダゾリジル基、モルホリル基、オキサゾリジル基等、アルコキシ基例えば、メトキシ基、エトキシ基、プロピルオキシ基、ペンチルオキシ基、ヘキシルオキシ基、オクチルオキシ基、ドデシルオキシ基等等が挙げられる。Raは、ハロゲン原子例えば、フッ素原子、塩素原子、臭素原子、ヨウ素原子等、ニトロ基、アシル基例えば、アセチル基、エチルカルボニル基、プロピルカルボニル基、ペンチルカルボニル基、シクロヘキシルカルボニル基、オクチルカルボニル基、2-エチルヘキシルカルボニル基、ドデシルカルボニル基、フェニルカルボニル基、ナフチルカルボニル基、ピリジルカルボニル基等、-SOR11スルフィニル基ここで、R11はアルキル基又はアリール基を表す。この例としては、例えば、メチルスルフィニル基、エチルスルフィニル基、ブチルスルフィニル基、シクロヘキシルスルフィニル基、2-エチルヘキシルスルフィニル基、ドデシルスルフィニル基、フェニルスルフィニル基、ナフチルスルフィニル基、2-ピリジルスルフィニル基等である。、-SO2R11スルホニル基ここで、R11はアルキル基又はアリール基を表す。例えば、アルキルスルホニル基としては、メチルスルホニル基、エチルスルホニル基、ブチルスルホニル基、シクロヘキシルスルホニル基、2-エチルヘキシルスルホニル基、ドデシルスルホニル基等が、アリールスルホニル基としては、例えば、フェニルスルホニル基、ナフチルスルホニル基、2-ピリジルスルホニル基等が挙げられる。、-PR11R12ここで、R11、R12はそれぞれアルキル基又はアリール基を表す。例えば、ジメチルホスフィン基、ジエチルホスフィン基、ジプロピルホスフィン基、メチルエチルホスフィン基、ジフェニルホスフィン基等が挙げられる。、-P=OR11R12ここで、R11、R12はそれぞれアルキル基又はアリール基を表す。例えば、ジメチルホスフィンオキシド基、ジエチルホスフィンオキシド基、ジフェニルホスフィンオキシド基等が挙げられる。、-P=SR11R12ここで、R11、R12はアルキル基又はアリール基を表す。例えば、ジメチルホスフィンスルフィド基、ジエチルホスフィンスルフィド基、ジフェニルホスフィンスルフィド基等の基が挙げられる。、シリル基例えば、トリメチルシリル基、トリイソプロピルシリル基、トリフェニルシリル基、フェニルジエチルシリル基等、5員複素芳香環基例えば、チオフェン環基、フラン環基、ピロール環基、ボロール環基、シロール環基、ホスホール環基、ジアゾール環基、トリアゾール環基、テトラゾール環基、オキサゾール環基、オキサジアゾール環基、オキサトリアゾール環基、チアゾール環基、チアジアゾール環基、チアトリアゾール環基等が挙げられ、好ましくは、チオフェン環基、フラン環基、オキサゾール環基、オキサジアゾール環基、オキサトリアゾール環基、チアゾール環基、チアジアゾール環基、チアトリアゾール環基が挙げられ、より好ましくはチオフェン環基、フラン環基が挙げられ、これらの置換基はさらに置換されていてもよく、更なる置換基としては前記置換基群から選択される。5員複素芳香環基はその炭素原子で環Aに置換している。Rbはそれぞれ独立に、水素原子、アルキル基例えば、メチル基、エチル基、プロピル基、イソプロピル基、t-ブチル基、ペンチル基、ヘキシル基、オクチル基、ドデシル基、トリデシル基、テトラデシル基、ペンタデシル基等、アルケニル基例えば、ビニル基、アリル基等、アルキニル基例えば、エチニル基、プロパルギル基等、アリールアルキル基、アルコキシ基例えば、メトキシ基、エトキシ基、プロピルオキシ基、ペンチルオキシ基、ヘキシルオキシ基、オクチルオキシ基、ドデシルオキシ基等、アミノ基例えば、アミノ基、エチルアミノ基、ジメチルアミノ基、ブチルアミノ基、シクロペンチルアミノ基、2-エチルヘキシルアミノ基、ドデシルアミノ基、アニリノ基、ナフチルアミノ基、2-ピリジルアミノ基等、アリール基例えば、フェニル基、p-クロロフェニル基、メシチル基、トリル基、キシリル基、ナフチル基、アントリル基、アズレニル基、アセナフテニル基、フルオレニル基、フェナントリル基、インデニル基、ピレニル基、ビフェニリル基等、ヘテロアリール基例えば、フリル基、チエニル基、ピリジル基、ピリダジル基、ピリミジル基、ピラジル基、トリアジル基、イミダゾリル基、ピラゾリル基、チアゾリル基、ベンゾイミダゾリル基、ベンゾオキサゾリル基、キナゾリル基、フタラジル基等、非芳香族炭化水素環基例えば、シクロペンチル基、シクロヘキシル基等、非芳香族複素環基例えば、ピロリジル基、イミダゾリジル基、モルホリル基、オキサゾリジル基等が挙げられ、好ましくは水素原子、アルキル基例えば、メチル基、エチル基、プロピル基、イソプロピル基、t-ブチル基、ペンチル基、ヘキシル基、オクチル基、ドデシル基、トリデシル基、テトラデシル基、ペンタデシル基等、アルケニル基例えば、ビニル基、アリル基等、アルキニル基例えば、エチニル基、プロパルギル基等が挙げられ、より好ましくは水素原子であり、これらの置換基はさらに置換されていてもよく、更なる置換基としては前記置換基群から選択される。Rc及びRdはそれぞれ独立に、水素原子、ハロゲン原子例えば、フッ素原子、塩素原子、臭素原子等、シアノ基、アルキル基例えば、メチル基、エチル基、プロピル基、イソプロピル基、t-ブチル基、ペンチル基、ヘキシル基、オクチル基、ドデシル基、トリデシル基、テトラデシル基、ペンタデシル基等、アルケニル基例えば、ビニル基、アリル基等、アルキニル基例えば、エチニル基、プロパルギル基等、アルコキシ基例えば、メトキシ基、エトキシ基、プロピルオキシ基、ペンチルオキシ基、ヘキシルオキシ基、オクチルオキシ基、ドデシルオキシ基等、アミノ基例えば、アミノ基、エチルアミノ基、ジメチルアミノ基、ブチルアミノ基、シクロペンチルアミノ基、2-エチルヘキシルアミノ基、ドデシルアミノ基、アニリノ基、ナフチルアミノ基、2-ピリジルアミノ基等、シリル基例えば、トリメチルシリル基、トリイソプロピルシリル基、トリフェニルシリル基、フェニルジエチルシリル基等、アリール基例えば、フェニル基、p-クロロフェニル基、メシチル基、トリル基、キシリル基、ナフチル基、アントリル基、アズレニル基、アセナフテニル基、フルオレニル基、フェナントリル基、インデニル基、ピレニル基、ビフェニリル基等、アリールアルキル基ベンジル基、フェネチル基等、ヘテロアリール基例えば、フリル基、チエニル基、ピリジル基、ピリダジル基、ピリミジル基、ピラジル基、トリアジル基、イミダゾリル基、ピラゾリル基、チアゾリル基、ベンゾイミダゾリル基、ベンゾオキサゾリル基、キナゾリル基、フタラジル基等、非芳香族炭化水素環基例えば、シクロペンチル基、シクロヘキシル基等、非芳香族複素環基例えば、ピロリジル基、イミダゾリジル基、モルホリル基、オキサゾリジル基等が挙げられ、好ましくは水素原子、アルキル基例えば、メチル基、エチル基、プロピル基、イソプロピル基、t-ブチル基、ペンチル基、ヘキシル基、オクチル基、ドデシル基、トリデシル基、テトラデシル基、ペンタデシル基等、アルケニル基例えば、ビニル基、アリル基等、アルキニル基例えば、エチニル基、プロパルギル基等が挙げられ、より好ましくは水素原子であり、これらの置換基はさらに置換されていてもよく、更なる置換基としては前記置換基群から選択される。naは1~3の整数を表し、nbは0~2を表し、ncは1~4の整数を表し、ndは2を表す。前記一般式1で表される構造を有する配位子を配位した有機金属錯体としては、下記一般式2で表されることが好ましい。一般式2において、環A、環B、R1、R2、Ra、Rb、Rc、Rd,na、nb、nc及びndは一般式2と同義である。LはMに配位したモノアニオン性の二座配位子であり、Mは原子番号40以上且つ元素周期表における8~10族の遷移金属原子を表し、mは1~3の整数を表し、nは0~2の整数を表し、mnは2または3である。Lで表される2座の配位子としては、例えば、置換または無置換のフェニルピリジン、フェニルピラゾール、フェニルイミダゾール、フェニルトリアゾール、フェニルテトラゾール、ピラザボール、アセチルアセトン、ピコリン酸等が挙げられる。Mは、元素周期表における8~10族の遷移金属原子を表し、中でもイリジウム、白金が好ましく、特にイリジウムが好ましい。前記一般式2中、R1及びR2が共にアルキル基であることが好ましい。前記一般式2中、R1及びR2が共に炭素原子数2以上のアルキル基であることが好ましい。また、前記一般式2中、環Bがベンゼン環であることが好ましい。更に、一般式2は、下記一般式2-1で表されることが好ましい。一般式2-1におけるR1、R2、Ra、Rb、Rc、Rd,na、nb、nc、nd、M、L,nおよびmは一般式2と同義である。また、前記一般式2-1中、MがIrであることが好ましい。本発明に係る一般式1で表される配位子又はこれを有する前記一般式2また、2-1で表される有機金属錯体においては、イミダゾール環に置換する環Aの置換位置の隣接位R1またはR2に立体的に嵩高い置換基を有し中でも炭素原子数2以上のアルキル基が好ましい、且つ、環Aの他の位置に前記Raで表される電子吸引性の基を有している。以下に一般式1~2-1で表される化合物の具体例を示すが、本発明はこれらに限定されるものではない。以下、本発明の有機エレクトロルミネッセンス素子について説明する。有機EL素子の構成層本発明の有機EL素子の構成層について説明する。本発明において、有機EL素子の層構成の好ましい具体例を以下に示すが、本発明はこれらに限定されない。1陽極/発光層/電子輸送層/陰極2陽極/正孔輸送層/発光層/電子輸送層/陰極3陽極/正孔輸送層/発光層/正孔阻止層/電子輸送層/陰極4陽極/正孔輸送層/発光層/正孔阻止層/電子輸送層/電子注入層/陰極5陽極/正孔注入層/正孔輸送層/発光層/正孔阻止層/電子輸送層/電子注入層/陰極陽極本発明において一対の電極とは、陽極と陰極をいう。有機EL素子における陽極としては、仕事関数の大きい4eV以上金属、合金、電気伝導性化合物およびこれらの混合物を電極物質とするものが好ましく用いられる。このような電極物質の具体例としてはAu等の金属、CuI、インジウムチンオキシドITO、SnO2、ZnO等の導電性透明材料が挙げられる。また、IDIXOIn2O3-ZnO等非晶質で透明電導膜を作成可能な材料を用いても良い。陽極は、これらの電極物質を蒸着やスパッタリング等の方法により、薄膜を形成させ、フォトリソグラフィー法で所望の形状のパターンを形成してもよく、あるいはパターン精度をあまり必要としない場合は100μm以上程度、上記電極物質の蒸着やスパッタリング時に所望の形状のマスクを介してパターンを形成しても良い。この陽極より発光を取り出す場合には、透過率を10より大きくすることが望ましく、また、陽極としてのシート抵抗は数百Ω/□以下が好ましい。さらに膜厚は材料にもよるが、通常10~1000nm、好ましくは10~200nmの範囲で選ばれる。陰極一方、陰極としては、仕事関数の小さい4eV以下金属電子注入性金属と称する、合金、電気伝導性化合物及びこれらの混合物を電極物質とするものが用いられる。このような電極物質の具体例としては、ナトリウム、ナトリウム-カリウム合金、マグネシウム、リチウム、マグネシウム/銅混合物、マグネシウム/銀混合物、マグネシウム/アルミニウム混合物、マグネシウム/インジウム混合物、アルミニウム/酸化アルミニウムAl2O3混合物、インジウム、リチウム/アルミニウム混合物、希土類金属等が挙げられる。これらの中で、電子注入性及び酸化等に対する耐久性の点から、電子注入性金属とこれより仕事関数の値が大きく安定な金属である第二金属との混合物、例えばマグネシウム/銀混合物、マグネシウム/アルミニウム混合物、マグネシウム/インジウム混合物、アルミニウム/酸化アルミニウムAl2O3混合物、リチウム/アルミニウム混合物、アルミニウム等が好適である。陰極は、これらの電極物質を蒸着やスパッタリング等の方法により薄膜を形成させることにより、作製することができる。また、陰極としてのシート抵抗は数百Ω/□以下が好ましく、膜厚は通常10nm~5μm、好ましく50~200nmの範囲で選ばれる。なお、発光した光を透過させるため、有機EL素子の陽極または陰極のいずれか一方が、透明または半透明であれば発光輝度が向上し好都合である。また、陰極に上記金属を1~20nmの膜厚で作製した後に、陽極の説明で挙げた導電性透明材料をその上に作製することで、透明または半透明の陰極を作製することができ、これを応用することで陽極と陰極の両方が透過性を有する素子を作製することができる。次に、本発明の有機EL素子の構成層として用いられる、正孔輸送層、電子輸送層、注入層等について説明する。正孔輸送層正孔輸送層とは正孔を輸送する機能を有する正孔輸送材料からなり、単層または複数層設けることができる。正孔輸送材料としては、正孔の注入または輸送、電子の障壁性のいずれかを有するものであり、有機物、無機物のいずれであってもよい。例えば、トリアゾール誘導体、オキサジアゾール誘導体、イミダゾール誘導体、ポリアリールアルカン誘導体、ピラゾリン誘導体及びピラゾロン誘導体、フェニレンジアミン誘導体、アリールアミン誘導体、アミノ置換カルコン誘導体、オキサゾール誘導体、スチリルアントラセン誘導体、フルオレノン誘導体、ヒドラゾン誘導体、スチルベン誘導体、シラザン誘導体、アニリン系共重合体、また導電性高分子オリゴマー、特にチオフェンオリゴマー等が挙げられる。また、特表2003-519432や特開2006-135145等に記載されているようなアザトリフェニレン誘導体も同様に正孔輸送材料として用いることができる。正孔輸送材料としては上記のものを使用することができるが、ポルフィリン化合物、芳香族第3級アミン化合物及びスチリルアミン化合物、特に芳香族第3級アミン化合物を用いることが好ましい。芳香族第3級アミン化合物及びスチリルアミン化合物の代表例としては、N,N,N′,N′-テトラフェニル-4,4′-ジアミノフェニル;N,N′-ジフェニル-N,N′-ビス3-メチルフェニル-1,1′-ビフェニル-4,4′-ジアミンTPD;2,2-ビス4-ジ-p-トリルアミノフェニルプロパン;1,1-ビス4-ジ-p-トリルアミノフェニルシクロヘキサン;N,N,N′,N′-テトラ-p-トリル-4,4′-ジアミノビフェニル;1,1-ビス4-ジ-p-トリルアミノフェニル-4-フェニルシクロヘキサン;ビス4-ジメチルアミノ-2-メチルフェニルフェニルメタン;ビス4-ジ-p-トリルアミノフェニルフェニルメタン;N,N′-ジフェニル-N,N′-ジ4-メトキシフェニル-4,4′-ジアミノビフェニル;N,N,N′,N′-テトラフェニル-4,4′-ジアミノジフェニルエーテル;4,4′-ビスジフェニルアミノクオードリフェニル;N,N,N-トリp-トリルアミン;4-ジ-p-トリルアミノ-4′-4-ジ-p-トリルアミノスチリルスチルベン;4-N,N-ジフェニルアミノ-2-ジフェニルビニルベンゼン;3-メトキシ-4′-N,N-ジフェニルアミノスチルベンゼン;N-フェニルカルバゾール、更には米国特許第5,061,569号明細書に記載されている2個の縮合芳香族環を分子内に有するもの、例えば、4,4′-ビスN-1-ナフチル-N-フェニルアミノビフェニルNPD、特開平4-308688号公報に記載されているトリフェニルアミンユニットが3つスターバースト型に連結された4,4′,4′′-トリスN-3-メチルフェニル-N-フェニルアミノトリフェニルアミンMTDATA等が挙げられる。更に、これらの材料を高分子鎖に導入した、またはこれらの材料を高分子の主鎖とした高分子材料を用いることもできる。また、p型-Si、p型-SiC等の無機化合物も正孔注入材料、正孔輸送材料として使用することができる。また、特開平11-251067号公報、J.Huanget.al.著文献AppliedPhysicsLetters802002,p.139に記載されているような、所謂p型正孔輸送材料を用いることもできる。本発明においては、より高効率の発光素子が得られることから、これらの材料を用いることが好ましい。正孔輸送層は上記正孔輸送材料を、例えば、真空蒸着法、スピンコート法、キャスト法、インクジェット法を含む印刷法、LB法等の公知の方法により、薄膜化することにより形成することができる。正孔輸送層の膜厚については特に制限はないが、通常は5nm~5μm程度、好ましくは5~200nmである。この正孔輸送層は上記材料の1種または2種以上からなる一層構造であってもよい。また、不純物をドープしたp性の高い正孔輸送層を用いることもできる。その例としては、特開平4-297076号、特開2000-196140号、特開2001-102175号の各公報、J.Appl.Phys.,95,57732004等に記載されたものが挙げられる。本発明においては、このようなp性の高い正孔輸送層を用いることが、より低消費電力の素子を作製することができるため好ましい。電子輸送層電子輸送層とは電子を輸送する機能を有する材料からなり、単層または複数層設けることができる。従来、単層の電子輸送層、及び複数層とする場合は発光層に対して陰極側に隣接する電子輸送層に用いられる電子輸送材料正孔阻止材料を兼ねるとしては、陰極より注入された電子を発光層に伝達する機能を有していればよく、その材料としては従来公知の化合物の中から任意のものを選択して用いることができ、例えば、ニトロ置換フルオレン誘導体、ジフェニルキノン誘導体、チオピランジオキシド誘導体、カルボジイミド、フレオレニリデンメタン誘導体、アントラキノジメタン及びアントロン誘導体、オキサジアゾール誘導体等が挙げられる。更に、上記オキサジアゾール誘導体において、オキサジアゾール環の酸素原子を硫黄原子に置換したチアジアゾール誘導体、電子吸引基として知られているキノキサリン環を有するキノキサリン誘導体も、電子輸送材料として用いることができる。更にこれらの材料を高分子鎖に導入した、またはこれらの材料を高分子の主鎖とした高分子材料を用いることもできる。また、8-キノリノール誘導体の金属錯体、例えば、トリス8-キノリノールアルミニウムAlq、トリス5,7-ジクロロ-8-キノリノールアルミニウム、トリス5,7-ジブロモ-8-キノリノールアルミニウム、トリス2-メチル-8-キノリノールアルミニウム、トリス5-メチル-8-キノリノールアルミニウム、ビス8-キノリノール亜鉛Znq等、及びこれらの金属錯体の中心金属がIn、Mg、Cu、Ca、Sn、GaまたはPbに置き替わった金属錯体も、電子輸送材料として用いることができる。その他、メタルフリーもしくはメタルフタロシアニン、またはそれらの末端がアルキル基やスルホン酸基等で置換されているものも、電子輸送材料として好ましく用いることができる。また、発光層の材料として例示したジスチリルピラジン誘導体も、電子輸送材料として用いることができるし、正孔注入層、正孔輸送層と同様に、n型-Si、n型-SiC等の無機半導体も電子輸送材料として用いることができる。電子輸送層は上記電子輸送材料を、例えば、真空蒸着法、スピンコート法、キャスト法、インクジェット法を含む印刷法、LB法等の公知の方法により、薄膜化することにより形成することができる。電子輸送層の膜厚については特に制限はないが、通常は5nm~5μm程度、好ましくは5~200nmである。電子輸送層は上記材料の1種または2種以上からなる一層構造であってもよい。また、不純物をドープしたn性の高い電子輸送層を用いることもできる。その例としては、特開平4-297076号公報、同10-270172号公報、特開2000-196140号公報、同2001-102175号公報、J.Appl.Phys.,95,57732004等に記載されたものが挙げられる。本発明においては、このようなn性の高い電子輸送層を用いることがより低消費電力の素子を作製することができるため好ましい。注入層:電子注入層、正孔注入層注入層は必要に応じて設けられ、電子注入層と正孔注入層があり、上記のごとく陽極と発光層または正孔輸送層の間、及び、陰極と発光層または電子輸送層との間に存在させてもよい。注入層とは、駆動電圧低下や発光輝度向上のために電極と有機層間に設けられる層のことで、有機EL素子とその工業化最前線1998年11月30日エヌティーエス社発行の第2編第2章電極材料123~166頁に詳細に記載されており、正孔注入層陽極バッファー層と電子注入層陰極バッファー層とがある。陽極バッファー層正孔注入層は、特開平9-45479号、同9-260062号、同8-288069号等にもその詳細が記載されており、具体例として、銅フタロシアニンに代表されるフタロシアニンバッファー層、酸化バナジウムに代表される酸化物バッファー層、アモルファスカーボンバッファー層、ポリアニリンエメラルディンやポリチオフェン等の導電性高分子を用いた高分子バッファー層等が挙げられる。また、特表2003-519432や特開2006-135145等に記載されているようなアザトリフェニレン誘導体も同様に正孔注入材料として用いることができる。陰極バッファー層電子注入層は、特開平6-325871号、同9-17574号、同10-74586号等にもその詳細が記載されており、具体的にはストロンチウムやアルミニウム等に代表される金属バッファー層、フッ化リチウムに代表されるアルカリ金属化合物バッファー層、フッ化マグネシウムに代表されるアルカリ土類金属化合物バッファー層、酸化アルミニウムに代表される酸化物バッファー層等が挙げられる。上記バッファー層注入層はごく薄い膜であることが望ましく、素材にもよるが、その膜厚は0.1nm~5μmの範囲が好ましい。阻止層:正孔阻止層、電子阻止層阻止層は、上記のごとく、有機化合物薄膜の基本構成層の他に必要に応じて設けられるものである。例えば特開平11-204258号、同11-204359号、及び有機EL素子とその工業化最前線1998年11月30日エヌティーエス社発行の237頁等に記載されている正孔阻止ホールブロック層がある。正孔阻止層とは広い意味では電子輸送層であり、電子を輸送する機能を有しつつ正孔を輸送する能力が著しく小さい材料からなり、電子を輸送しつつ正孔を阻止することで電子と正孔の再結合確率を向上させることができる。一方、電子阻止層とは広い意味では正孔輸送層であり、正孔を輸送する機能を有しつつ電子を輸送する能力が著しく小さい材料からなり、正孔を輸送しつつ電子を阻止することで電子と正孔の再結合確率を向上させることができる。発光層本発明に係る発光層は、電極または電子輸送層、正孔輸送層から注入されてくる電子及び正孔が再結合して発光する層であり、発光する部分は発光層の層内であっても発光層と隣接層との界面であってもよい。発光層に使用される材料以下、発光材料というは、蛍光または燐光を発する有機化合物または錯体であることが好ましく、有機EL素子の発光層に使用される公知のものの中から適宜選択して用いることができる。このような発光材料は、主に有機化合物であり、所望の色調により、例えば、Macromol.Synth.,125巻,17~25頁に記載の化合物等を用いることができる。発光材料は、発光性能の他に、正孔輸送機能や電子輸送機能を併せ持っていてもよく、正孔輸送材料や電子輸送材料のほとんどが、発光材料としても使用できる。発光材料は、p-ポリフェニレンビニレンやポリフルオレンのような高分子材料でもよく、さらに前記発光材料を高分子鎖に導入した、または前記発光材料を高分子の主鎖とした高分子材料を使用してもよい。この発光層は、上記化合物を、例えば真空蒸着法、スピンコート法、キャスト法、LB法等の公知の薄膜化法により製膜して形成することができる。発光層としての膜厚は特に制限はないが、通常は5nm~5μm、好ましくは5~200nmの範囲で選ばれる。この発光層は、これらの発光材料1種または2種以上からなる一層構造であってもよいし、あるいは、同一組成または異種組成の複数層からなる積層構造であってもよい。本発明の有機EL素子の好ましい態様は、発光層が2種以上の材料からなり、その内の1種が本発明の化合物であるときである。また、この発光層は、特開昭57-51781号に記載されているように、樹脂等の結着材と共に上記発光材料を溶剤に溶かして溶液とした後、これをスピンコート法等により薄膜化して形成することができる。このようにして形成された発光層の膜厚については、特に制限はなく、状況に応じて適宜選択することができるが、通常は5nm~5μmの範囲、好ましくは5~200nmの範囲である。ホスト化合物ホスト化合物以下、単にホストともいうとは、2種以上の化合物で構成される発光層中にて混合比質量の最も多い化合物のことを意味し、それ以外の化合物についてはドーパント化合物単に、ドーパントともいうという。例えば、発光層を化合物A、化合物Bという2種で構成し、その混合比がA:B=10:90であれば化合物Aがドーパント化合物であり、化合物Bがホスト化合物である。更に、発光層を化合物A、化合物B、化合物Cの3種から構成し、その混合比がA:B:C=5:10:85であれば、化合物A、化合物Bがドーパント化合物であり、化合物Cがホスト化合物である。発光層のホスト化合物は、有機化合物または錯体であることが好ましく、本発明においては、ホスト化合物の励起3重項エネルギーが燐光ドーパントの励起3重項エネルギーよりも大きいことが好ましい。更にホスト化合物の燐光スペクトルにおける0-0バンドの波長が450nm以下であることが好ましい。これにより可視光、特にBGR発光が可能となる。つまりホスト化合物の励起3重項エネルギーが燐光ドーパントの励起3重項エネルギーよりも大きくすることにより、ホスト化合物からドーパントへのエネルギー移動型のドーパント発光が可能である。またホスト化合物の燐光スペクトルにおける0-0バンドの波長が450nm以下である化合物は非常にワイドエネルギーギャップイオン化ポテンシャル-電子親和力、HOMO-LUMOであるので、キャリアトラップ型にも有利に働く。このようなホスト化合物としては、有機EL素子に使用される公知のものの中から任意のものを選択して用いることができ、また後述の正孔輸送材料や電子輸送材料のほとんどが発光層ホスト化合物としても使用できる。ポリビニルカルバゾールやポリフルオレンのような高分子材料でもよく、さらに前記ホスト化合物を高分子鎖に導入した、または前記ホスト化合物を高分子の主鎖とした高分子材料を使用してもよい。ホスト化合物としては、正孔輸送能、電子輸送能を有しつつ、かつ、発光の長波長化を防ぎ、なおかつ高Tgガラス転移温度である化合物が好ましい。ここで、本発明においてホスト化合物とは、発光層に含有される化合物の内、その層中での質量比が20以上であり、且つ室温25°Cにおいてリン光発光のリン光量子収率が、0.1未満の化合物と定義される。好ましくはリン光量子収率が0.01未満である。発光層のホスト化合物としては、公知のホスト化合物が用いられ、また併用してもよい。ホスト化合物としては、正孔輸送能、電子輸送能を有しつつ、且つ発光の長波長化を防ぎ、なお且つ高Tgガラス転移温度である化合物が好ましい。ホスト化合物の具体例としては、以下の文献に記載されている化合物が挙げられる。特開2001-257076号公報、同2002-308855号公報、同2001-313179号公報、同2002-319491号公報、同2001-357977号公報、同2002-334786号公報、同2002-8860号公報、同2002-334787号公報、同2002-15871号公報、同2002-334788号公報、同2002-43056号公報、同2002-334789号公報、同2002-75645号公報、同2002-338579号公報、同2002-105445号公報、同2002-343568号公報、同2002-14173号公報、同2002-352957号公報、同2002-203683号公報、同2002-363227号公報、同2002-23153号公報、同2003-3165号公報、同2002-234888号公報、同2003-27048号公報、同2002-2934号公報、同2002-260861号公報、同2002-280183号公報、同2002-299060号公報、同2002-302516号公報、同2002-305083号公報、同2002-305084号公報、同2002-308837号公報等。本発明においては、複数の発光層を有する場合、これら各層のホスト化合物の50質量以上が同一の化合物であることが、有機層全体に渡って均質な膜性状を得やすいことから好ましく、更には該化合物のリン光発光エネルギーが2.9eV以上であることが、ドーパントからのエネルギー移動を効率的に抑制し、高輝度を得る上で有利となることからより好ましい。本発明でいうところのリン光発光エネルギーとは、ホスト化合物を基板上に100nmの蒸着膜のフォトルミネッセンスを測定し、そのリン光発光の0-0バンドのピークエネルギーを言う。ドーパント本発明においては、ドーパントとして、前記一般式1で表される構造を有する配位子が配位したリン光発光性の有機金属錯体又は一般式2、又は一般式2-1で表される有機金属錯体をもちいるが、また、白色素子とする場合、これ以外にも異なったドーパントが用いられる。ドーパントについて述べる。原理としては2種挙げられ、一つはキャリアが輸送されるホスト上でキャリアの再結合が起こってホスト化合物の励起状態が生成し、このエネルギーをドーパントに移動させることでドーパントからの発光を得るというエネルギー移動型、もう一つはドーパントがキャリアトラップとなり、ドーパント化合物上でキャリアの再結合が起こりドーパントからの発光が得られるというキャリアトラップ型であるが、いずれの場合においても、ドーパント化合物の励起状態のエネルギーはホスト化合物の励起状態のエネルギーよりも低いことが条件である。本発明におけるリン光ドーパント、リン光性化合物とは励起三重項からの発光が観測される化合物であり、リン光量子収率が、25°Cにおいて0.001以上の化合物である。リン光量子収率は好ましくは0.01以上、更に好ましくは0.1以上である。上記リン光量子収率は、第4版実験化学講座7の分光IIの398頁1992年版、丸善に記載の方法により測定できる。溶液中でのリン光量子収率は種々の溶媒を用いて測定できるが、本発明に用いられるリン光ドーパントは、任意の溶媒の何れかにおいて上記リン光量子収率が達成されればよい。本発明で用いられるリン光ドーパントとしては、好ましくは元素の周期律表で8族の金属を含有する錯体系化合物であり、更に好ましくは、イリジウム化合物、オスミウム化合物、または白金化合物白金錯体系化合物、希土類錯体であり、中でも最も好ましいのはイリジウム化合物である。本発明の有機EL素子においては、発光層のホスト化合物、発光層に隣接する正孔輸送層、発光層に隣接する電子輸送層全ての材料の励起3重項エネルギーがリン光ドーパントの励起3重項エネルギーよりも大きいことが好ましい。特に発光層のホスト化合物、発光層に隣接する正孔輸送層、発光層に隣接する電子輸送層のリン光スペクトルにおける0-0バンドの波長が450nm以下であることが好ましい。本発明の有機EL素子や本発明に係る化合物の発光する色は、新編色彩科学ハンドブック日本色彩学会編、東京大学出版会、1985の108頁の図4.16において、分光放射輝度計CS-1000コニカミノルタセンシング社製で測定した結果をCIE色度座標に当てはめたときの色で決定される。本発明でいうところの白色素子とは、2°C視野角正面輝度を上記方法により測定した際に、1000Cd/m2でのCIE1931表色系における色度がX=0.33±0.07、Y=0.33±0.07の領域内にあることをいう。発光層は上記化合物を、例えば、真空蒸着法、スピンコート法、キャスト法、LB法、インクジェット法等の公知の薄膜化法により製膜して形成することができる。本発明においては、発光層は発光極大波長が各々430~480nm、510~550nm、600~640nmの範囲にある発光スペクトルの異なる層、あるいはこれらが積層された層を含む。発光層の積層順としては特に制限はなく、また各発光層間に非発光性の中間層を有していてもよい。本発明においては、少なくとも一つの青発光層が全発光層中最も陽極に近い位置に設けられていることが好ましい。また、発光層を4層以上設ける場合には、陽極に近い順から、例えば、青/緑/赤/青、青/緑/赤/青/緑、青/緑/赤/青/緑/赤のように青、緑、赤を順に積層することが、輝度安定性を高める上で好ましい。発光層の膜厚の総和は特に制限はないが、通常2nm~5μm、好ましくは2~200nmの範囲で選ばれる。本発明においては、更に10~20nmの範囲にあるのが好ましい。薄すぎると膜の均質性が得られにくい。またこれより厚いと発光を得るのに高電圧を要するため好ましくない。膜厚を20nm以下にすると電圧面のみならず、駆動電流に対する発光色の安定性が向上する効果があり好ましい。個々の発光層の膜厚は、好ましくは2~100nmの範囲で選ばれ、2~20nmの範囲にあるのが更に好ましい。青、緑、赤の各発光層の膜厚の関係については、特に制限はないが、3発光層中、青発光層複数層ある場合はその総和が最も厚いことが好ましい。また、前記の極大波長を維持する範囲において、各発光層には複数の発光性化合物を混合してもよい。例えば、青発光層に極大波長430~480nmの青発光性化合物と、同510~550nmの緑発光性化合物を混合して用いてもよい。支持基板本発明の有機EL素子に用いることのできる支持基板以下、基板、支持体等ともいうとしては、ガラス、プラスチック等の種類には特に限定はなく、また、透明であっても不透明であってもよい。支持基板側から光を取り出す場合には、支持基板は透明であることが好ましい。好ましく用いられる透明な支持基板としては、ガラス、石英、透明樹脂フィルムを挙げることができる。特に好ましい支持基板は、有機EL素子にフレキシブル性を与えることが可能な樹脂フィルムである。樹脂フィルムとしては、例えば、ポリエチレンテレフタレートPET、ポリエチレンナフタレートPEN等のポリエステル、ポリエチレン、ポリプロピレン、セロファン、セルロースジアセテート、セルローストリアセテート、セルロースアセテートブチレート、セルロースアセテートプロピオネートCAP、セルロースアセテートフタレートTAC、セルロースナイトレート等のセルロースエステル類またはそれらの誘導体、ポリ塩化ビニリデン、ポリビニルアルコール、ポリエチレンビニルアルコール、シンジオタクティックポリスチレン、ポリカーボネート、ノルボルネン樹脂、ポリメチルペンテン、ポリエーテルケトン、ポリイミド、ポリエーテルスルホンPES、ポリフェニレンスルフィド、ポリスルホン類、ポリエーテルイミド、ポリエーテルケトンイミド、ポリアミド、フッ素樹脂、ナイロン、ポリメチルメタクリレート、アクリルあるいはポリアリレート類、アートン商品名JSR社製あるいはアペル商品名三井化学社製といったシクロオレフィン系樹脂等を挙げられる。樹脂フィルムの表面には、無機物、有機物の被膜またはその両者のハイブリッド被膜が形成されていてもよく、水蒸気透過度が0.01g/m2/dayatm以下のバリア性フィルムであることが好ましく、更には、酸素透過度10-3g/m2/day以下、水蒸気透過度10-5g/m2/day以下の高バリア性フィルムであることが好ましい。該バリア膜を形成する材料としては、水分や酸素等素子の劣化をもたらすものの侵入を抑制する機能を有する材料であればよく、例えば、酸化珪素、二酸化珪素、窒化珪素等を用いることができる。更に該膜の脆弱性を改良するために、これら無機層と有機材料からなる層の積層構造を持たせることがより好ましい。無機層と有機層の積層順については特に制限はないが、両者を交互に複数回積層させることが好ましい。該バリア膜の形成方法については特に限定はなく、例えば、真空蒸着法、スパッタリング法、反応性スパッタリング法、分子線エピタキシー法、クラスターイオンビーム法、イオンプレーティング法、プラズマ重合法、大気圧プラズマ重合法、プラズマCVD法、レーザーCVD法、熱CVD法、コーティング法等を用いることができるが、特開2004-68143号公報に記載されているような大気圧プラズマ重合法によるものが特に好ましい。不透明な支持基板としては、例えば、アルミ、ステンレス等の金属板、フィルムや不透明樹脂基板、セラミック製の基板等が挙げられる。本発明の有機EL素子の発光の室温における外部取り出し効率は1以上であることが好ましく、より好ましくは5以上である。ここに、外部取り出し量子効率=有機EL素子外部に発光した光子数/有機EL素子に流した電子数×100である。また、カラーフィルター等の色相改良フィルター等を併用しても、有機EL素子からの発光色を、蛍光体を用いて多色へ変換する色変換フィルターを併用してもよい。色変換フィルターを用いる場合においては、有機EL素子の発光のλmaxは480nm以下が好ましい。封止本発明に用いられる封止手段としては、例えば、封止部材と電極、支持基板とを接着剤で接着する方法を挙げることができる。封止部材としては、有機EL素子の表示領域を覆うように配置されておればよく、凹板状でも平板状でもよい。また、透明性、電気絶縁性は特に問わない。具体的には、ガラス板、ポリマー板フィルム、金属板フィルム等が挙げられる。ガラス板としては、特にソーダ石灰ガラス、バリウムストロンチウム含有ガラス、鉛ガラス、アルミノケイ酸ガラス、ホウケイ酸ガラス、バリウムホウケイ酸ガラス、石英等を挙げることができる。また、ポリマー板としては、ポリカーボネート、アクリル、ポリエチレンテレフタレート、ポリエーテルサルファイド、ポリサルフォン等を挙げることができる。金属板としては、ステンレス、鉄、銅、アルミニウム、マグネシウム、ニッケル、亜鉛、クロム、チタン、モリブテン、シリコン、ゲルマニウム及びタンタルからなる群から選ばれる一種以上の金属または合金からなるものが挙げられる。本発明においては、素子を薄膜化できるということからポリマーフィルム、金属フィルムを好ましく使用することができる。更には、ポリマーフィルムは、酸素透過度10-3g/m2/day以下、水蒸気透過度10-5g/m2/day以下のものであることが好ましい。封止部材を凹状に加工するのは、サンドブラスト加工、化学エッチング加工等が使われる。接着剤として具体的には、アクリル酸系オリゴマー、メタクリル酸系オリゴマーの反応性ビニル基を有する光硬化及び熱硬化型接着剤、2-シアノアクリル酸エステル等の湿気硬化型等の接着剤を挙げることができる。また、エポキシ系等の熱及び化学硬化型二液混合を挙げることができる。また、ホットメルト型のポリアミド、ポリエステル、ポリオレフィンを挙げることができる。また、カチオン硬化タイプの紫外線硬化型エポキシ樹脂接着剤を挙げることができる。なお、有機EL素子が熱処理により劣化する場合があるので、室温から80°Cまでに接着硬化できるものが好ましい。また、前記接着剤中に乾燥剤を分散させておいてもよい。封止部分への接着剤の塗布は市販のディスペンサーを使ってもよいし、スクリーン印刷のように印刷してもよい。また、有機層を挟み支持基板と対向する側の電極の外側に該電極と有機層を被覆し、支持基板と接する形で無機物、有機物の層を形成し封止膜とすることも好適にできる。この場合、該膜を形成する材料としては、水分や酸素等素子の劣化をもたらすものの侵入を抑制する機能を有する材料であればよく、例えば、酸化珪素、二酸化珪素、窒化珪素等を用いることができる。更に該膜の脆弱性を改良するために、これら無機層と有機材料からなる層の積層構造を持たせることが好ましい。これらの膜の形成方法については、特に限定はなく、例えば、真空蒸着法、スパッタリング法、反応性スパッタリング法、分子線エピタキシー法、クラスターイオンビーム法、イオンプレーティング法、プラマ重合法、大気圧プラズマ重合法、プラズマCVD法、レーザーCVD法、熱CVD法、コーティング法等を用いることができる。封止部材と有機EL素子の表示領域との間隙には、気相及び液相では、窒素、アルゴン等の不活性気体、フッ化炭化水素、シリコンオイルのような不活性液体を注入することが好ましい。また、真空とすることも可能である。また、内部に吸湿性化合物を封入することもできる。吸湿性化合物としては、例えば、金属酸化物例えば、酸化ナトリウム、酸化カリウム、酸化カルシウム、酸化バリウム、酸化マグネシウム、酸化アルミニウム等、硫酸塩例えば、硫酸ナトリウム、硫酸カルシウム、硫酸マグネシウム、硫酸コバルト等、金属ハロゲン化物例えば、塩化カルシウム、塩化マグネシウム、フッ化セシウム、フッ化タンタル、臭化セリウム、臭化マグネシウム、沃化バリウム、沃化マグネシウム等、過塩素酸類例えば、過塩素酸バリウム、過塩素酸マグネシウム等等が挙げられ、硫酸塩、金属ハロゲン化物及び過塩素酸類においては無水塩が好適に用いられる。保護膜、保護板有機層を挟み支持基板と対向する側の前記封止膜あるいは前記封止用フィルムの外側に、素子の機械的強度を高めるために保護膜、あるいは保護板を設けてもよい。特に、封止が前記封止膜により行われている場合には、その機械的強度は必ずしも高くないため、このような保護膜、保護板を設けることが好ましい。これに使用することができる材料としては、前記封止に用いたのと同様なガラス板、ポリマー板フィルム、金属板フィルム等を用いることができるが、軽量且つ薄膜化ということからポリマーフィルムを用いることが好ましい。光取り出し有機EL素子は空気よりも屈折率の高い屈折率が1.7~2.1程度層の内部で発光し、発光層で発生した光のうち15~20程度の光しか取り出せないことが一般的に言われている。これは、臨界角以上の角度θで界面透明基板と空気との界面に入射する光は、全反射を起こし素子外部に取り出すことができないことや、透明電極ないし発光層と透明基板との間で光が全反射を起こし、光が透明電極ないし発光層を導波し、結果として光が素子側面方向に逃げるためである。この光の取り出しの効率を向上させる手法としては、例えば、透明基板表面に凹凸を形成し、透明基板と空気界面での全反射を防ぐ方法米国特許第4,774,435号明細書、基板に集光性をもたせることにより効率を向上させる方法特開昭63-314795号公報、素子の側面等に反射面を形成する方法特開平1-220394号公報、基板と発光体の間に中間の屈折率を持つ平坦層を導入し、反射防止膜を形成する方法特開昭62-172691号公報、基板と発光体の間に基板よりも低屈折率を持つ平坦層を導入する方法特開2001-202827号公報、基板、透明電極層や発光層のいずれかの層間含む、基板と外界間に回折格子を形成する方法特開平11-283751号公報等がある。本発明においては、これらの方法を本発明の有機EL素子と組み合わせて用いることができるが、基板と発光体の間に基板よりも低屈折率を持つ平坦層を導入する方法、あるいは基板、透明電極層や発光層のいずれかの層間含む、基板と外界間に回折格子を形成する方法を好適に用いることができる。本発明はこれらの手段を組み合わせることにより、更に高輝度あるいは耐久性に優れた素子を得ることができる。透明電極と透明基板の間に低屈折率の媒質を光の波長よりも長い厚みで形成すると、透明電極から出てきた光は、媒質の屈折率が低いほど外部への取り出し効率が高くなる。低屈折率層としては、例えば、エアロゲル、多孔質シリカ、フッ化マグネシウム、フッ素系ポリマー等が挙げられる。透明基板の屈折率は一般に1.5~1.7程度であるので、低屈折率層は屈折率がおよそ1.5以下であることが好ましい。また、更に1.35以下であることが好ましい。また、低屈折率媒質の厚みは媒質中の波長の2倍以上となるのが望ましい。これは、低屈折率媒質の厚みが、光の波長程度になってエバネッセントで染み出した電磁波が基板内に入り込む膜厚になると、低屈折率層の効果が薄れるからである。全反射を起こす界面もしくはいずれかの媒質中に回折格子を導入する方法は、光取り出し効率の向上効果が高いという特徴がある。この方法は、回折格子が1次の回折や2次の回折といった所謂ブラッグ回折により、光の向きを屈折とは異なる特定の向きに変えることができる性質を利用して、発光層から発生した光のうち、層間での全反射等により外に出ることができない光を、いずれかの層間、もしくは媒質中透明基板内や透明電極内に回折格子を導入することで光を回折させ、光を外に取り出そうとするものである。導入する回折格子は、二次元的な周期屈折率を持っていることが望ましい。これは、発光層で発光する光はあらゆる方向にランダムに発生するので、ある方向にのみ周期的な屈折率分布を持っている一般的な1次元回折格子では、特定の方向に進む光しか回折されず、光の取り出し効率がさほど上がらない。しかしながら、屈折率分布を二次元的な分布にすることにより、あらゆる方向に進む光が回折され、光の取り出し効率が上がる。回折格子を導入する位置としては前述の通り、いずれかの層間、もしくは媒質中透明基板内や透明電極内でもよいが、光が発生する場所である有機発光層の近傍が望ましい。このとき、回折格子の周期は媒質中の光の波長の約1/2~3倍程度が好ましい。回折格子の配列は、正方形のラチス状、三角形のラチス状、ハニカムラチス状等、2次元的に配列が繰り返されることが好ましい。集光シート本発明の有機EL素子は基板の光取り出し側に、例えば、マイクロレンズアレイ状の構造を設けるように加工したり、あるいは所謂集光シートと組み合わせたりすることにより、特定方向、例えば、素子発光面に対し正面方向に集光し、特定方向上の輝度を高めることができる。マイクロレンズアレイの例としては、基板の光取り出し側に一辺が30μmでその頂角が90度となるような四角錐を2次元に配列する。一辺は10~100μmが好ましい。これより小さくなると回折の効果が発生して色付く、大きすぎると厚みが厚くなり好ましくない。集光シートとしては、例えば、液晶表示装置のLEDバックライトで実用化されているものを用いることが可能である。このようなシートとして、例えば、住友スリーエム社製輝度上昇フィルムBEF等を用いることができる。プリズムシートの形状としては、例えば、基板に頂角90度、ピッチ50μmの△状のストライプが形成されたものであってもよいし、頂角が丸みを帯びた形状、ピッチをランダムに変化させた形状、その他の形状であってもよい。また、発光素子からの光放射角を制御するために光拡散板フィルムを集光シートと併用してもよい。例えば、株きもと製拡散フィルムライトアップ等を用いることができる。有機EL素子の作製方法本発明の有機EL素子の作製方法の一例として、陽極/正孔注入層/正孔輸送層/発光層/電子輸送層/電子注入層/陰極からなる有機EL素子の作製法について説明する。まず適当な基板上に所望の電極物質、例えば、陽極用物質からなる薄膜を1μm以下、好ましくは10~200nmの膜厚になるように、蒸着やスパッタリング等の方法により形成させ、陽極を作製する。次に、この上に有機EL素子材料である正孔注入層、正孔輸送層、発光層、電子輸送層、電子注入層、正孔阻止層の有機化合物薄膜を形成させる。この有機化合物薄膜の薄膜化の方法としては、前記の如く蒸着法、ウェットプロセススピンコート法、キャスト法、インクジェット法、印刷法等があるが、均質な膜が得られやすく、且つピンホールが生成しにくい等の点から、本発明においては、スピンコート法、インクジェット法、印刷法等の塗布法による製膜が特に好ましい。本発明においては、発光層の形成において、本発明に係る一般式1で表される化合物を溶解または分散した液を用いて塗布法により成膜することが好ましく、特に塗布法がインクジェット法であることが好ましい。本発明に係る一般式1で表される化合物を溶解または分散する液媒体としては、例えば、メチルエチルケトン、シクロヘキサノン等のケトン類、酢酸エチル等の脂肪酸エステル類、ジクロロベンゼン等のハロゲン化炭化水素類、DMF、DMSO等の有機溶媒を用いることができる。また、分散方法としては超音波、高剪断力分散やメディア分散等の分散方法で分散することができる。これらの層を形成後、その上に陰極用物質からなる薄膜を1μm以下、好ましくは50~200nmの膜厚になるように、例えば、蒸着やスパッタリング等の方法により形成させ、陰極を設けることにより所望の有機EL素子が得られる。また作製順序を逆にして、陰極、電子注入層、電子輸送層、発光層、正孔輸送層、正孔注入層、陽極の順に作製することも可能である。このようにして得られた多色の表示装置に、直流電圧を印加する場合には、陽極を、陰極を-の極性として電圧2~40V程度を印加すると発光が観測できる。また、交流電圧を印加してもよい。なお、印加する交流の波形は任意でよい。用途本発明の有機EL素子は、表示装置や照明装置として用いることができる。《表示装置》本発明の表示装置について説明する。本発明の表示装置は上記有機EL素子を有する。本発明の表示装置は単色でも多色でもよいが、ここでは多色表示装置について説明する。多色表示装置の場合は発光層形成時のみシャドーマスクを設け、一面に蒸着法、キャスト法、スピンコート法、インクジェット法、印刷法等で膜を形成できる。発光層のみパターニングを行う場合、その方法に限定はないが、好ましくは蒸着法、インクジェット法、印刷法である。蒸着法を用いる場合においては、シャドーマスクを用いたパターニングが好ましい。このようにして得られた多色表示装置に直流電圧を印加する場合には、陽極を、陰極を-の極性として電圧2~40V程度を印加すると発光が観測できる。また、逆の極性で電圧を印加しても電流は流れずに発光は全く生じない。更に交流電圧を印加する場合には、陽極が、陰極が-の状態になったときのみ発光する。なお、印加する交流の波形は任意でよい。多色表示装置は表示デバイス、ディスプレイ、各種発光光源として用いることができる。表示デバイス、ディスプレイにおいて、青、赤、緑発光の3種の有機EL素子を用いることによりフルカラーの表示が可能となる。表示デバイス、ディスプレイとしては、テレビ、パソコン、モバイル機器、AV機器、文字放送表示、自動車内の情報表示等が挙げられる。特に静止画像や動画像を再生する表示装置として使用してもよく、動画再生用の表示装置として使用する場合の駆動方式は単純マトリクスパッシブマトリクス方式でもアクティブマトリクス方式でもどちらでもよい。発光光源としては家庭用照明、車内照明、時計や液晶用のバックライト、看板広告、信号機、光記憶媒体の光源、電子写真複写機の光源、光通信処理機の光源、光センサーの光源等が挙げられるが、これに限定するものではない。《照明装置》本発明の照明装置について説明する。本発明の照明装置は上記有機EL素子を有する。本発明の有機EL素子に共振器構造を持たせた有機EL素子として用いてもよく、このような共振器構造を有した有機EL素子の使用目的としては、光記憶媒体の光源、電子写真複写機の光源、光通信処理機の光源、光センサーの光源等が挙げられるが、これらに限定されない。また、レーザー発振をさせることにより上記用途に使用してもよい。また、本発明の有機EL素子は照明用や露光光源のような一種のランプとして使用してもよいし、画像を投影するタイプのプロジェクション装置や、静止画像や動画像を直接視認するタイプの表示装置ディスプレイとして使用してもよい。動画再生用の表示装置として使用する場合の駆動方式は、単純マトリクスパッシブマトリクス方式でもアクティブマトリクス方式でもどちらでもよい。または、異なる発光色を有する本発明の有機EL素子を2種以上使用することにより、フルカラー表示装置を作製することが可能である。このように、本発明に係る有機EL素子は、前記表示デバイス、ディスプレイに加えて、各種発光光源、照明装置として、家庭用照明、車内照明、また露光光源のような一種のランプとして、また液晶表示装置のバックライト等、表示装置にも有用に用いられる。その他、時計等のバックライト、看板広告、信号機、光記憶媒体等の光源、電子写真複写機の光源、光通信処理機の光源、光センサーの光源等、更には表示装置を必要とする一般の家庭用電気器具等広い範囲の用途が挙げられる。本発明の有機EL素子においては、必要に応じ製膜時にメタルマスクやインクジェットプリンティング法等でパターニングを施してもよい。パターニングする場合は、電極のみをパターニングしてもよいし、電極と発光層をパターニングしてもよいし、素子全層をパターニングしてもよい。以下、実施例を挙げて本発明を具体的に説明するが、本発明はこれらに限定されるものではない。なお、実施例において部あるいはの表示を用いるが、特に断りがない限り質量部あるいは質量を表す。合成例例示化合物の1合成例示化合物1は以下のスキームに従って合成できる。ベンゾイルクロライドと4-ブロモ2-エチルアニリンをトリエチルアミン存在下トルエンを溶媒として2時間撹拌することで収率97で化合物Aが得られた。次いで、化合物Aをトリクロロホスフィンオキシドとトルエン溶媒で1時間加熱還流させた後、アミノアセタールとトリエチルアミンで反応させることで、化合物Bを得た。化合物Bをトルエン溶媒中、リン酸と反応させることで化合物Cを収率90で得た。化合物Cと2,4,5-トリメチルチオフェンボロン酸と鈴木カップリングさせることで、化合物Dを収率60で得た。化合物Dを塩化イリジウムと2-エトキシエタノール、水混合溶媒中6時間加熱還流させることで、化合物Eを収率72で得た。化合物Eと化合物Dをトリフルオロ酢酸銀と反応させることで、化合物1を収率45で得た。配位子また錯体の構造はマススペクトル及び1H-NMRで確認した。例示化合物の20合成例示化合物20は以下のスキームに従って合成できる。ベンゾイルクロライドと4-ブロモ2-イソプロピルアニリンをトリエチルアミン存在下トルエンを溶媒として2時間撹拌することで収率90で化合物Fが得られた。化合物Fをトリクロロホスフィンオキシドとトルエン溶媒で1時間加熱還流させた後、アミノアセタールとトリエチルアミンで反応させることで、化合物Gを得た。化合物Gをトルエン溶媒中、リン酸と反応させることで化合物Hを収率82で得た。化合物Hと2-フランボロン酸と鈴木カップリングさせることで、化合物Iを収率63で得た。化合物Iを塩化イリジウムと2-エトキシエタノール、水混合溶媒中6時間加熱還流させることで、化合物Jを収率66で得た。化合物Jと化合物Iをトリフルオロ酢酸銀と反応させることで、化合物20を収率50で得た。配位子また錯体の構造はマススペクトル及び1H-NMRで確認した。例示化合物の32合成例示化合物32は以下のスキームに従って合成できる。化合物Hと3-フラニルボロン酸と鈴木カップリングさせることで、化合物Kを収率70で得た。化合物Kを塩化イリジウムと2-エトキシエタノール、水混合溶媒中6時間加熱還流させることで、化合物Lを収率61で得た。化合物Lと化合物Hをトリフルオロ酢酸銀と反応させることで、化合物32を収率59で得た。配位子また錯体の構造はマススペクトル及び1H-NMRで確認した。例示化合物の93合成例示化合物93は以下のスキームに従って合成できる。ベンゾイルクロライドと4-ブロモ2,6-ジイソプロピルアニリンをトリエチルアミン存在下トルエンを溶媒として2時間撹拌することで収率90で化合物Mが得られた。化合物Mをトリクロロホスフィンオキシドとトルエン溶媒で1時間加熱還流させた後、アミノアセタールとトリエチルアミンで反応させることで、化合物Nを得た。化合物Nをトルエン溶媒中、リン酸と反応させることで化合物Oを収率81で得た。化合物OのTHF溶液にn-ブチルリチウムを-78度で滴下後、同温度でトリフェニルシリルクロライドを滴下し、室温で2時間撹拌することで化合物Pを95で得た。化合物Pを塩化イリジウムと2-エトキシエタノール、水混合溶媒中6時間加熱還流させることで、化合物Qを60で得た。化合物Qと化合物Pをトリフルオロ酢酸銀と反応させることで、化合物93を65で得た。配位子また錯体の構造はマススペクトル及び1H-NMRで確認した。例示化合物の105合成例示化合物105は以下のスキームに従って合成できる。化合物Qと1,2,3,5-オキサトリアゾールボロン酸と鈴木カップリングさせることで、化合物Rを収率74で得た。化合物Rを塩化イリジウムと2-エトキシエタノール、水混合溶媒中6時間加熱還流させることで、化合物Sを61で得た。化合物Sと化合物Rをトリフルオロ酢酸銀と反応させることで、化合物105を67で得た。配位子また錯体の構造はマススペクトル及び1H-NMRで確認した。実施例1《有機EL素子1-1の作製》陽極として100mm×100mm×1.1mmのガラス基板上にITOインジウムチンオキシドを100nm成膜した基板NHテクノグラス社製NA45にパターニングを行った後、このITO透明電極を設けた透明支持基板をイソプロピルアルコールで超音波洗浄し、乾燥窒素ガスで乾燥し、UVオゾン洗浄を5分間行った。この透明支持基板を市販の真空蒸着装置の基板ホルダーに固定し、一方モリブデン抵抗加熱ボートに正孔注入材料として銅フタロシアニンを200mg入れ、別のモリブデン抵抗加熱ボート正孔輸送材料としてα-NPDを200mg入れ、別のモリブデン製抵抗加熱ボートにホスト化合物としてH-1を200mg入れ、別のモリブデン製抵抗加熱ボートに発光性ドーパント化合物としてD-1を200mg入れ、別のモリブデン製抵抗加熱ボートに電子輸送材料としてAlq3を200mg入れ、真空蒸着装置に取り付けた。次いで真空槽を4×10-4Paまで減圧した後、銅フタロシアニンの入った前記加熱ボートに通電して加熱し、蒸着速度0.1nm/秒で、透明支持基板に蒸着し20nmの正孔注入層を設けた。更にα-NPDの入った前記加熱ボートに通電して加熱し、蒸着速度0.1nm/秒で、前記正孔注入層上に蒸着し20nmの正孔輸送層を設けた。更にホスト化合物H-1とドーパント化合物D-1の入った前記加熱ボートに通電して加熱し、それぞれ蒸着速度0.1nm/秒、0.006nm/秒で、前記正孔輸送層上に共蒸着し20nmの発光層を設けた。更にAlq3の入った前記加熱ボートに通電して加熱し、蒸着速度0.1nm/秒で、前記発光層上に蒸着し20nmの電子輸送層を設けた。引き続き、陰極バッファー層としてフッ化リチウム0.5nmを蒸着し、更にアルミニウム110nmを蒸着して陰極を形成し、有機EL素子1-1を作製した。《有機EL素子1-2~1-20の作成》有機EL素子1-1の作製において、D-1とH-1を表1のように変更した以外は同様にして、有機EL素子1-2~1-20を作製した。以下に、上記実施例1、また実施例2以降で用いる、電子輸送材料のAlq3、正孔輸送材料のα-NPD、ホスト材料H-1~H-3および比較のドーパント材料D-1~D-3の構造を示す。有機EL素子1-1~1-20の評価作製後の各有機EL素子の非発光面をガラスケースで覆い、厚み300μmのガラス基板を封止用基板として用いて、周囲にシール材として、エポキシ系光硬化型接着剤東亞合成社製ラックストラックLC0629Bを適用し、これを上記陰極上に重ねて前記透明支持基板と密着させ、ガラス基板側からUV光を照射して、硬化させて、封止して、図1、2に示すような照明装置を形成して評価した。図1は本発明の有機EL素子を用いた照明装置の一例を示す概略図であり、発光した光が白矢印方向下方向へ取り出される場合を示している。有機EL素子101はガラスカバー102で覆われているなお、ガラスカバーでの封止作業は、有機EL素子101を大気に接触させることなく窒素雰囲気下のグローブボックス純度99.999以上の高純度窒素ガスの雰囲気下で行った。図2は本発明の有機EL素子を用いた照明装置の一例を示す断面図である。図2において、105は陰極、106は有機EL層、107は透明電極付きガラス基板を示す。なお、ガラスカバー102内には窒素ガス108が充填され、捕水剤109が設けられている。外部取り出し量子効率作製した有機EL素子について、23°C、乾燥窒素ガス雰囲気下で2.5mA/cm2定電流を印加した時の外部取り出し量子効率を測定した。なお、測定には分光放射輝度計CS-1000コニカミノルタセンシング製を用いた。表1の外部取り出し量子効率の測定結果は、有機EL素子1-1の測定値を100とした時の相対値で表した。発光寿命2.5mA/cm2の一定電流で駆動したときに、輝度が発光開始直後の輝度初期輝度の半分に低下するのに要した時間を測定し、これを半減寿命時間τ0.5として寿命の指標とした。なお、測定には分光放射輝度計CS-1000コニカミノルタセンシング製を用いた。また、表1の寿命の測定結果は、有機EL素子1-1を100とした時の相対値で表した。発光色2.5mA/cm2の定電流条件下における連続発光を行った際の発光色を目視で評価した。表1より、発光層のドーパント化合物に本発明の化合物を含む本発明の有機EL素子は、比較の有機EL素子に比べ高効率化、ならびに長寿命化が達成されていることが分かる。実施例2《有機EL素子2-1の作製》陽極として100mm×100mm×1.1mmのガラス基板上にITOインジウムチンオキシドを100nm成膜した基板NHテクノグラス社製NA45にパターニングを行った後、このITO透明電極を設けた透明支持基板をイソプロピルアルコールで超音波洗浄し、乾燥窒素ガスで乾燥し、UVオゾン洗浄を5分間行った。この透明支持基板上に、ポリ3,4-エチレンジオキシチオフェン-ポリスチレンスルホネートPEDOT/PSS、Bayer社製、BaytronPAl4083を純水で70に希釈した溶液を用いて3000rpm、30秒の条件下、スピンコート法により薄膜を形成した後、200°Cにて1時間乾燥し、膜厚20nmの第1正孔輸送層を設けた。この基板を窒素雰囲気下に移し、前記第1正孔輸送層上に、50mgのα-NPDを10mlのトルエンに溶解した溶液を用いて1500rpm、30秒の条件下、スピンコート法により薄膜を形成した。更に60°Cで1時間真空乾燥し、膜厚約20nmの第2正孔輸送層とした。この第2正孔輸送層上に、100mgのホスト化合物H-2と10mgのドーパント化合物D-1とを10mlの酢酸ブチルに溶解した溶液を用いて600rpm、30秒の条件下、スピンコート法により薄膜を形成した。更に60°Cで1時間真空乾燥し、膜厚約70nmの発光層とした。次に、この発光層上に、50mgのAlq3を10mlのヘキサフルオロイソプロパノールHFIPに溶解した溶液を用いて1000rpm、30秒の条件下、スピンコート法により薄膜を形成した。更に60°Cで1時間真空乾燥し、膜厚約30nmの電子輸送層とした。続いて、この基板を真空蒸着装置の基板ホルダーに固定し、真空槽を4×10-4Paまで減圧した後、陰極バッファー層としてフッ化カリウム0.4nmを蒸着し、更にアルミニウム110nmを蒸着して陰極を形成し、有機EL素子2-1を作製した。《有機EL素子2-2~2-10の作成》有機EL素子2-1の作製において、D-1とH-2を表2のように変更した以外は同様にして、有機EL素子1-2~1-10を作製した。有機EL素子2-1~2-10の評価得られた有機EL素子を評価するに際しては、実施例1の有機EL素子1-1~1-20と同様に封止し、図1、図2に示すような照明装置を形成して評価した。次いで、下記の評価を行い、表2にその結果をまとめた。外部取り出し量子効率外部取り出し効率については実施例1と同様の方法で評価した。発光寿命発光寿命については実施例1と同様の方法で評価した。発光色発光色については実施例1と同様の方法で評価した。表2より、発光層のドーパント化合物に本発明の化合物を含む本発明の有機EL素子は、比較の有機EL素子に比べ高効率化、ならびに長寿命化が達成されていることが分かる。実施例3《有機EL素子3-1の作製》陽極として100mm×100mm×1.1mmのガラス基板上にITOインジウムチンオキシドを100nm成膜した基板NHテクノグラス社製NA45にパターニングを行った後、このITO透明電極を設けた透明支持基板をイソプロピルアルコールで超音波洗浄し、乾燥窒素ガスで乾燥し、UVオゾン洗浄を5分間行った。この透明支持基板を市販の真空蒸着装置の基板ホルダーに固定し、一方モリブデン抵抗加熱ボートに正孔注入材料として銅フタロシアニンを200mg入れ、別のモリブデン抵抗加熱ボート正孔輸送材料としてα-NPDを200mg入れ、別のモリブデン製抵抗加熱ボートにホスト化合物としてH-2を200mg入れ、別のモリブデン製抵抗加熱ボートに青色発光性ドーパント化合物としてD-1を200mg入れ、別のモリブデン製抵抗加熱ボートに緑色発光性ドーパント化合物としてIrpiq3を200mg入れ、別のモリブデン製抵抗加熱ボートに赤色発光性ドーパント化合物としてIrppy3を200mg入れ、別のモリブデン製抵抗加熱ボートに電子輸送材料としてAlq3を200mg入れ、真空蒸着装置に取り付けた。次いで真空槽を4×10-4Paまで減圧した後、銅フタロシアニンの入った前記加熱ボートに通電して加熱し、蒸着速度0.1nm/秒で、透明支持基板に蒸着し20nmの正孔注入層を設けた。更にα-NPDの入った前記加熱ボートに通電して加熱し、蒸着速度0.1nm/秒で、前記正孔注入層上に蒸着し20nmの正孔輸送層を設けた。更にH-2とD-1とIrpiq3とIrppy3の入った前記加熱ボートに通電して加熱し、それぞれ蒸着速度0.1nm/秒、0.025nm/秒、0.007nm/秒、0.002nm/秒で、前記正孔輸送層上に共蒸着し20nmの発光層を設けた。更にAlq3の入った前記加熱ボートに通電して加熱し、蒸着速度0.1nm/秒で、前記発光層上に蒸着し20nmの電子輸送層を設けた。引き続き、陰極バッファー層としてフッ化リチウム0.5nmを蒸着し、更にアルミニウム110nmを蒸着して陰極を形成し、有機EL素子3-1を作製した。《有機EL素子3-2~3-10の作成》有機EL素子3-1の作製において、D-1とH-2を表3のように変更した以外は同様にして、有機EL素子3-2~3-10を作製した。以下に、緑色材料のIrppy3と赤色材料のIrpiq3の構造を示す。有機EL素子3-1~3-10の評価得られた有機EL素子を評価するに際しては、実施例1の有機EL素子1-1~1-20と同様に封止し、図1、2に示すような照明装置を形成して評価した。次いで、下記の評価を行い、表3にその結果をまとめた。駆動電圧有機EL素子を室温約23°C~25°C、2.5mA/cm2の定電流条件下で駆動したときの電圧を各々測定し、測定結果を下記に示すように、有機EL素子3-1を100として各々相対値で示した。電圧=各素子の駆動電圧/有機EL素子3-1の駆動電圧×100尚、値が小さいほうが比較に対して駆動電圧が低いことを示す。発光寿命発光寿命については実施例1と同様の方法で評価した。発光色発光色については実施例1と同様の方法で評価した。表3より、発光層のドーパント化合物に本発明の化合物を含む本発明の有機EL素子は、比較の有機EL素子に比べ長寿命化ならびに低電圧駆動化が達成されていることが分かる。実施例4《有機EL素子4-1の作製》陽極として100mm×100mm×1.1mmのガラス基板上にITOインジウムチンオキシドを100nm成膜した基板NHテクノグラス社製NA45にパターニングを行った後、このITO透明電極を設けた透明支持基板をイソプロピルアルコールで超音波洗浄し、乾燥窒素ガスで乾燥し、UVオゾン洗浄を5分間行った。この透明支持基板上に、ポリ3,4-エチレンジオキシチオフェン-ポリスチレンスルホネートPEDOT/PSS、Bayer社製、BaytronPAl4083を純水で70に希釈した溶液を用いて3000rpm、30秒の条件下、スピンコート法により薄膜を形成した後、200°Cにて1時間乾燥し、膜厚20nmの第1正孔輸送層を設けた。この基板を窒素雰囲気下に移し、前記第1正孔輸送層上に、50mgのα-NPDを10mlのトルエンに溶解した溶液を用いて1500rpm、30秒の条件下、スピンコート法により薄膜を形成した。更に60°Cで1時間真空乾燥し、膜厚約20nmの第2正孔輸送層とした。この第2正孔輸送層上に、100mgのH-3と20mgのD-1と0.5mgのIrppy3と0.2mgのIrpiq3を10mlの酢酸ブチルに溶解した溶液を用いて600rpm、30秒の条件下、スピンコート法により薄膜を形成した。更に60°Cで1時間真空乾燥し、膜厚約70nmの発光層とした。次に、この発光層上に、50mgのAlq3を10mlのヘキサフルオロイソプロパノールHFIPに溶解した溶液を用いて1000rpm、30秒の条件下、スピンコート法により薄膜を形成した。更に60°Cで1時間真空乾燥し、膜厚約30nmの電子輸送層とした。続いて、この基板を真空蒸着装置の基板ホルダーに固定し、真空槽を4×10-4Paまで減圧した後、陰極バッファー層としてフッ化カリウム0.4nmを蒸着し、更にアルミニウム110nmを蒸着して陰極を形成し、有機EL素子4-1を作製した。《有機EL素子4-2~4-10の作成》有機EL素子4-1の作製において、D-1とH-3を表4のように変更した以外は同様にして、有機EL素子4-2~4-10を作製した。有機EL素子4-2~4-10の評価得られた有機EL素子を評価するに際しては、実施例1の有機EL素子1-1~1-20と同様に封止し、図1、図2に示すような照明装置を形成して評価した。次いで、下記の評価を行い、表4にその結果をまとめた。駆動電圧駆動電圧については実施例3と同様の方法で評価した。発光寿命発光寿命については実施例1と同様の方法で評価した。発光色発光色については実施例1と同様の方法で評価した。表4より、発光層のドーパント化合物に本発明の化合物を含む本発明の有機EL素子は、比較の有機EL素子に比べ長寿命化ならびに低電圧駆動化が達成されていることが分かる。実施例5《有機EL素子5-1の作製》陽極として100mm×100mm×1.1mmのガラス基板上にITOインジウムチンオキシドを100nm成膜した基板NHテクノグラス社製NA45にパターニングを行った後、このITO透明電極を設けた透明支持基板をイソプロピルアルコールで超音波洗浄し、乾燥窒素ガスで乾燥し、UVオゾン洗浄を5分間行った。この透明支持基板上に、ポリ3,4-エチレンジオキシチオフェン-ポリスチレンスルホネートPEDOT/PSS、Bayer社製、BaytronPAl4083を純水で70に希釈した溶液を用いて3000rpm、30秒の条件下、スピンコート法により薄膜を形成した後、200°Cにて1時間乾燥し、膜厚20nmの第1正孔輸送層を設けた。この基板を窒素雰囲気下に移し、前記第1正孔輸送層上に、50mgのα-NPDを10mlのトルエンに溶解した溶液を用いて1500rpm、30秒の条件下、スピンコート法により薄膜を形成した。更に60°Cで1時間真空乾燥し、膜厚約20nmの第2正孔輸送層とした。この第2正孔輸送層上に、この第2正孔輸送層上に、100mgのH-4と10mgのD-1を10mlの酢酸ブチルに溶解した溶液を用いて2000rpm、30秒の条件下、スピンコート法により薄膜を形成した。更に60°Cで1時間真空乾燥し、膜厚約35nmの第1発光層とした。続いて、この基板を真空蒸着装置の基板ホルダーに固定し、一方モリブデン製抵抗加熱ボートにH-4を200mg入れ、別のモリブデン製抵抗加熱ボートにIrpiq3を200mg入れ、別のモリブデン抵抗加熱ボートにIrppy3を200mg入れ、別のモリブデン製抵抗加熱ボートにAlq3を200mg入れ、真空蒸着装置に取り付けた。次いで真空槽を4×10-4Paまで減圧した後、H-1とIrpiq3とIrppy3の入った前記加熱ボートに通電して加熱し、それぞれ蒸着速度0.1nm/秒、0.010nm/秒、0.002nm/秒で、前記第1発光層上に共蒸着し35nmの第2発光層を設けた。更にAlq3の入った前記加熱ボートに通電して加熱し、蒸着速度0.1nm/秒で、前記第2発光層上に蒸着し20nmの電子輸送層を設けた。引き続き、陰極バッファー層としてフッ化リチウム0.5nmを蒸着し、更にアルミニウム110nmを蒸着して陰極を形成し、有機EL素子5-1を作製した。《有機EL素子5-2~5-10の作成》有機EL素子5-1の作製においてD-1とH-4を表5のように変更した以外は同様にして、有機EL素子5-2~5-10を作製した。有機EL素子5-2~5-10の評価得られた有機EL素子を評価するに際しては、実施例1の有機EL素子1-1~1-20と同様に封止し、図1、図2に示すような照明装置を形成して評価した。次いで、下記の評価を行い、表5にその結果をまとめた。経時安定性有機EL素子を70°C、60RHの条件で一ヶ月保存後、保存前後における各電力効率を求め、各々の電力効率比を下式に従って求め、これを経時安定性の尺度とした。経時安定性=保存後の電力効率/保存前の電力効率×100尚、電力効率については分光放射輝度計CS-1000コニカミノルタセンシング社製を用いて、各有機EL素子の正面輝度及び輝度角度依存性を測定し、正面輝度1000cd/m2における電力効率を求めた。外部量子効率外部量子効率については実施例1と同様の方法で評価した。発光寿命発光寿命については実施例1と同様の方法で評価した。発光色発光色については実施例1と同様の方法で評価した。表5より、発光層のドーパント化合物に本発明の化合物を含む本発明の有機EL素子は、比較の有機EL素子に比べ高効率化ならびに長寿命化が達成されており、さらに経時安定性が向上していることが分かる。実施例6《有機EL素子6-1の作製》陽極として100mm×100mm×1.1mmのガラス基板上にITOインジウムチンオキシドを100nm成膜した基板NHテクノグラス社製NA45にパターニングを行った後、このITO透明電極を設けた透明支持基板をイソプロピルアルコールで超音波洗浄し、乾燥窒素ガスで乾燥し、UVオゾン洗浄を5分間行った。この透明支持基板上に、ポリ3,4-エチレンジオキシチオフェン-ポリスチレンスルホネートPEDOT/PSS、Bayer社製、BaytronPAl4083を純水で70に希釈した溶液を用いて3000rpm、30秒の条件下、スピンコート法により薄膜を形成した後、200°Cにて1時間乾燥し、膜厚20nmの第1正孔輸送層を設けた。この基板を窒素雰囲気下に移し、前記第1正孔輸送層上に、50mgのα-NPDを10mlのトルエンに溶解した溶液を用いて1500rpm、30秒の条件下、スピンコート法により薄膜を形成した。更に60°Cで1時間真空乾燥し、膜厚約20nmの第2正孔輸送層とした。この第2正孔輸送層上に、この第2正孔輸送層上に、100mgのホスト材料H-4と10mgのD-1を10mlの酢酸ブチルに溶解した溶液を用いて2000rpm、30秒の条件下、スピンコート法により薄膜を形成した。更に60°Cで1時間真空乾燥し、膜厚約35nmの第1発光層とした。続いて、この基板を真空蒸着装置の基板ホルダーに固定し、一方モリブデン製抵抗加熱ボートにH-5を200mg入れ、別のモリブデン製抵抗加熱ボートにIrpiq3を200mg入れ、別のモリブデン抵抗加熱ボートにIrppy3を200mg入れ、別のモリブデン製抵抗加熱ボートにAlq3を200mg入れ、真空蒸着装置に取り付けた。次いで真空槽を4×10-4Paまで減圧した後、H-5とIrpiq3とIrppy3の入った前記加熱ボートに通電して加熱し、それぞれ蒸着速度0.1nm/秒、0.010nm/秒、0.002nm/秒で、前記第1発光層上に共蒸着し35nmの第2発光層を設けた。更にAlq3の入った前記加熱ボートに通電して加熱し、蒸着速度0.1nm/秒で、前記第2発光層上に蒸着し20nmの電子輸送層を設けた。引き続き、陰極バッファー層としてフッ化リチウム0.5nmを蒸着し、更にアルミニウム110nmを蒸着して陰極を形成し、有機EL素子6-1を作製した。《有機EL素子6-2~6-10の作成》有機EL素子6-1の作製において、D-1とH-4、H-5を表6のように変更した以外は同様にして、有機EL素子6-2~6-10を作製した。有機EL素子6-2~6-10の評価得られた有機EL素子を評価するに際しては、実施例1の有機EL素子1-1~1-20と同様に封止し、図1、図2に示すような照明装置を形成して評価した。次いで、下記の評価を行い、表6にその結果をまとめた。経時安定性経時安定性については実施例5と同様の方法で評価した。外部量子効率外部量子効率については実施例3と同様の方法で評価した。発光寿命発光寿命については実施例1と同様の方法で評価した。発光色発光色については実施例1と同様の方法で評価した。表6より、発光層のドーパント化合物に本発明の化合物を含む本発明の有機EL素子は、比較の有機EL素子に比べ高効率化ならびに長寿命化が達成されており、さらに経時安定性が向上していることが分かる。"